(57)【要約】      （修正有）【課題】共重合により生成する重合体の分子量を高めることができ、しかも、着色の少ない、所定の分子量の重合体を再現性良く製造することができる方法を提供する。【解決手段】不飽和ポリアルキレングリコールエーテルと（メタ）アクリル酸（塩）および特定のマレイン酸系単量体からなる群から選ばれる少なくとも一種の不飽和カルボン酸を含む単量体成分を溶媒存在下で共重合することによる重合体の製造方法において、溶存酸素濃度を５ｐｐｍ以下にすることを特徴とする。【選択図】  なし【特許請求の範囲】
【請求項１】
少なくともセメント、水およびセメント分散剤を含有するセメント組成物において、
前記セメント分散剤は、不飽和ポリアルキレングリコールと、（メタ）アクリル酸（塩）および下記一般式（２）で示されるマレイン酸系単量体からなる群から選ばれる少なくとも一種の不飽和カルボン酸系単量体とを含む単量体成分を溶媒存在下で共重合して得られたものであり、
前記溶媒として、前記溶媒を入れた密閉容器内に不活性ガスを加圧充填した後、密閉容器内の圧力を下げ、容器内を常圧に戻すことにより、溶媒の２５℃での溶存酸素濃度を０．０１〜４ｐｐｍの範囲にしたものを用いることを特徴とする、セメント組成物。
【化１】
2006052132.tif 000007
（但し、式中Ｍ１、Ｍ２はそれぞれ独立に水素、一価金属、二価金属、アンモニウム又は有機アミンを表わし、Ｘは−ＯＭ２又は−Ｙ−（Ｒ７Ｏ）ｑＲ８を表わし、Ｙは−Ｏ−又は−ＮＨ−を表わし、Ｒ７Ｏは炭素数２〜４のオキシアルキレン基の１種又は２種以上の混合物を表わし、２種以上の場合はブロック状に付加していてもランダム状に付加していても良く、Ｒ８は水素、炭素数１〜２２のアルキル基、フェニル基、アミノアルキル基、アルキルフェニル基又はヒドロキシルアルキル基（アミノアルキル基、アルキルフェニル基、ヒドロキシルアルキル基中のアルキル基の炭素数は１〜２２である）を表わし、ｑはオキシアルキレン基の平均付加モル数であり、０〜３００の整数を表わす。但し、Ｍ１が結合している酸素と、Ｘが結合している炭素とが結合して酸無水物基（−ＣＯ−Ｏ−ＣＯ−）を構成しているものを含む。この場合Ｍ１とＸは存在しない。）
【請求項２】
前記溶媒を入れた密閉容器内に不活性ガスを加圧充填した後、密閉容器内の圧力を下げ、容器内を常圧に戻す操作を２〜１０回繰り返す、請求項１に記載のセメント組成物。
【請求項３】
前記溶媒を入れた密閉容器内に不活性ガスを加圧充填した後、密閉容器内の圧力を下げ、容器内を常圧に戻す操作を２〜５回繰り返す、請求項２に記載のセメント組成物。
【請求項４】
前記不活性ガスを、常圧を０ｋｇｆ／ｃｍ2にした差圧が０．１〜１０ｋｇｆ／ｃｍ2の圧力で充填する、請求項１から３までのいずれかに記載のセメント組成物。
【請求項５】
前記不活性ガスが窒素ガスである、請求項１から４までのいずれかに記載のセメント組成物。
【請求項６】
前記共重合が、アルコキシポリアルキレングリコールモノ（メタ）アクリル酸エステルと（メタ）アクリル酸（塩）を含む単量体成分の溶媒存在下での共重合である、請求項１から５までのいずれかに記載のセメント組成物。
【請求項７】
前記共重合が、下記一般式（１）で示される不飽和ポリアルキレングリコールエーテル系単量体と、前記一般式（２）で示されるマレイン酸系単量体を含む単量体成分の溶媒存在下での共重合である、請求項１から５までのいずれかに記載のセメント組成物。
【化２】
2006052132.tif 000008
（但し、式中Ｒ１、Ｒ２、Ｒ３はそれぞれ独立に水素又はメチル基を表わし、Ｒ５Ｏは炭素数２〜４のオキシアルキレン基の１種又は２種以上の混合物を表わし、２種以上の場合はブロック状に付加していてもランダム状に付加していても良く、Ｒ６は水素又は炭素数１〜２２のアルキル基、フェニル基又はアルキルフェニル基（アルキルフェニル基中のアルキル基の炭素数は１〜２２である）を表わし、ｐはオキシアルキレン基の平均付加モル数であり１〜３００の整数を表わす。）
【請求項８】
前記共重合が連鎖移動剤の存在下で行われる、請求項１から７までのいずれかに記載のセメント組成物。
【発明の詳細な説明】
【技術分野】
【０００１】
本発明は、共重合、特にラジカル共重合により重合体を製造する方法に関する。
【背景技術】
【０００２】
溶媒の存在下でのラジカル重合反応、例えばメトキシポリアルキレングリコールモノ（メタ）アクリル酸エステルと（メタ）アクリル酸との共重合は、通常、ラジカル重合反応を行う反応容器内に不活性ガスを通じて行われている。
このラジカル重合反応により生成した重合体の分子量は合成ロットごとに大きくばらつき、所定の分子量の重合体を再現性良く製造することが難しかった。また、重合体の色も合成ロットごとに大きく異なるという不具合もあった。そして、ユーザーの要求する水準に達していない分子量や色を有する重合体は廃棄されており、非常に無駄が多かった。
【発明の開示】
【発明が解決しようとする課題】
【０００３】
本発明は、不飽和ポリアルキレングリコールと不飽和カルボン酸を含む単量体成分の共重合により所定の分子量を有し、着色の少ない重合体を再現性良く製造することができる重合体の製造方法を提供することを課題とする。
【課題を解決するための手段】
【０００４】
本発明者は、上記課題を解決するために、溶媒の存在下でのラジカル共重合を種々検討した結果、共重合を行う溶媒中に溶存している酸素が重合体の分子量および着色の原因であることを突き止め、この溶存酸素濃度を低くすることにより重合体の分子量が再現性よく得られ、着色も少ないことを見いだして、本発明を完成した。
すなわち、本発明の重合体の製造方法は、不飽和ポリアルキレングリコールと不飽和カルボン酸を含む単量体成分を溶媒存在下で共重合することによる重合体の製造方法において、溶存酸素濃度を５ｐｐｍ以下にすることを特徴とする。
前記溶媒を入れた密閉容器内に不活性ガスを加圧充填した後、密閉容器内の圧力を下げることにより、溶存酸素濃度を０．０１〜４ｐｐｍの範囲にすると好ましく、密閉容器内の圧力を下げる操作を２〜１０回繰り返して行うとよい。不活性ガスの充填圧力としては、０．１〜１０ｋｇｆ／ｃｍ２が好ましく、その種類としては、窒素ガスが好ましい。
【０００５】
前記共重合としては、以下の（ａ）や（ｂ）が好ましい。
（ａ）アルコキシポリアルキレングリコールモノ（メタ）アクリル酸エステルと（メタ）アクリル酸（塩）を含む単量体成分の溶媒存在下での共重合。
（ｂ）下記一般式（１）で示される不飽和ポリアルキレングリコールエーテル系単量体と、下記一般式（２）で示されるマレイン酸系単量体を含む単量体成分の溶媒存在下での共重合。
【０００６】
【化１】
2006052132.tif 000002
【０００７】
（但し、式中Ｒ１、Ｒ２、Ｒ３はそれぞれ独立に水素又はメチル基を表わし、Ｒ５Ｏは炭素数２〜４のオキシアルキレン基の１種又は２種以上の混合物を表わし、２種以上の場合はブロック状に付加していてもランダム状に付加していても良く、Ｒ６は水素又は炭素数１〜２２のアルキル基、フェニル基又はアルキルフェニル基（アルキルフェニル基中のアルキル基の炭素数は１〜２２である）を表わし、ｐはオキシアルキレン基の平均付加モル数であり１〜３００の整数を表わす。）
【０００８】
【化２】
2006052132.tif 000003
【０００９】
（但し、式中Ｍ１、Ｍ２はそれぞれ独立に水素、一価金属、二価金属、アンモニウム又は有機アミンを表わし、Ｘは−ＯＭ２又は−Ｙ−（Ｒ７Ｏ）ｑＲ８を表わし、Ｙは−Ｏ−又は−ＮＨ−を表わし、Ｒ７Ｏは炭素数２〜４のオキシアルキレン基の１種又は２種以上の混合物を表わし、２種以上の場合はブロック状に付加していてもランダム状に付加していても良く、Ｒ８は水素、炭素数１〜２２のアルキル基、フェニル基、アミノアルキル基、アルキルフェニル基又はヒドロキシルアルキル基（アミノアルキル基、アルキルフェニル基、ヒドロキシルアルキル基中のアルキル基の炭素数は１〜２２である）を表わし、ｑはオキシアルキレン基の平均付加モル数であり、０〜３００の整数を表わす。但し、Ｍ１が結合している酸素と、Ｘが結合している炭素とが結合して酸無水物基（−ＣＯ−Ｏ−ＣＯ−）を構成しているものを含む。この場合Ｍ１とＸは存在しない。）
【発明の効果】
【００１０】
本発明の重合体の製造方法によれば、共重合により生成する重合体の分子量を高めることができ、しかも、所定の分子量の重合体を再現性良く製造することができる。このため、ユーザーの要求する水準に達していない分子量の重合体が生成しにくくなり、廃棄されて無駄になる重合体を大きく減少させることができる。
【発明を実施するための最良の形態】
【００１１】
本発明では、溶媒の存在下に（ラジカル）共重合を行うにあたり、この溶媒の溶存酸素濃度を５ｐｐｍ以下の範囲、好ましくは０．０１〜４ｐｐｍの範囲、さらに好ましくは０．０１〜２ｐｐｍの範囲、最も好ましくは０．０１〜１ｐｐｍの範囲にすることにより生成する重合体の分子量を高める。溶存酸素濃度が５ｐｐｍよりも大きいと重合体の分子量が低くなり、また、所定の分子量の重合体が再現性良く製造できない。また、重合体の着色も大きい傾向がある。
溶存酸素濃度を５ｐｐｍ以下にすることは、たとえば、下記(1) 〜(4) のいずれか１つにより行われる。
【００１２】
(1) 共重合用の溶媒を入れた密閉容器内に不活性ガスを加圧充填後、密閉容器内の圧力を下げることで溶媒中の酸素の分圧を低くして溶媒中の酸素を追い出す。窒素気流下で、密閉容器内の圧力を下げてもよい。
(2) 共重合用の溶媒を入れた反応容器内の気相部分を不活性ガスで置換したまま液相部分を長時間激しく攪拌することで溶媒中の酸素を追い出す。
(3) 反応容器内に入れた共重合用の溶媒に不活性ガスを長時間かけてバブリングすることで溶媒中の酸素を追い出す。
(4) 共重合用の溶媒を一旦沸騰させた後、窒素雰囲気下で冷却することで溶媒中の酸素を追い出す。
【００１３】
上記(1) 〜(4) の中でも、生産効率が良い、攪拌モーターへの負担が少ない等の点で、上記(1) の方法が最も好ましい。
上記(1) の方法は、不活性ガスを加圧充填した密閉容器内の圧力を下げた後、この容器を密閉して不活性ガスを加圧充填するという工程を、好ましくは２〜１０回、さらに好ましくは２〜５回繰り返す。この工程の繰り返し回数が多いほど溶存酸素濃度が低くなるが、１０回を超えると溶存酸素濃度があまり低下しなくなり効率が悪くなる。
不活性ガスを密閉容器内に加圧充填する場合、たとえば０．１〜１０ｋｇｆ／ｃｍ２、好ましくは１〜５ｋｇｆ／ｃｍ２の圧力で充填する。この範囲よりも低い圧力のときには溶存酸素濃度を５ｐｐｍ以下にするのに繰り返し回数が多くなったりあるいは５ｐｐｍ以下にすることができない恐れがある。１０ｋｇｆ／ｃｍ２超にするときは、不活性ガスの高圧タンクを用意する必要があり、不経済である。ここでいう圧力とは絶対圧力を意味するのではなく、常圧を０ｋｇｆ／ｃｍ２にした差圧をいう。なお、不活性ガスを密閉容器内に加圧充填する場合には、密閉容器として、オートクレーブのような耐圧容器を使用するのが良い。密閉容器はラジカル共重合を行う反応容器であってもよいし、反応容器とは別の容器（たとえば、共重合用の溶媒を調製するためだけの耐圧容器、あるいは、単量体としてメトキシポリアルキレングリコールモノ（メタ）アクリル酸エステルを用いる場合には、この単量体を生成するためのエステル化用反応容器）であってもよい。
【００１４】
本発明で用いられる不活性ガスとしては、窒素ガスや、ヘリウム、アルゴン等の希ガスを挙げることができ、これらを１種または２種以上混合して用いてもよい。不活性ガスの純度は、通常、９５％以上、好ましくは９８％以上である。不活性ガスの種類としては、窒素ガスが好ましい。
共重合用の溶媒としては、特に制限されないが、水；メチルアルコール、エチルアルコール、イソプロピルアルコール等のアルコール；アセトン、メチルエチルケトン等のケトン化合物；テトラヒドロフラン、ジオキサン等の環状エーテル化合物；ベンゼン、トルエン、キシレン、シクロヘキサン、ノルマルヘキサン等の芳香族あるいは脂肪族炭化水素；酢酸エチル、メタクリル酸メチル等のエステル化合物などが挙げられ、これらの中のいずれか１種または２種以上が使用される。原料単量体及び得られる重合体の溶解性から、水及び炭素数１〜４の低級アルコールよりなる群から選ばれた少なくとも１種を用いることが好ましく、その中でも水を溶媒に用いるのが、脱溶媒工程を省略できる点で更に好ましい。
【００１５】
共重合に用いられる単量体成分は、不飽和ポリアルキレングリコールと不飽和カルボン酸を含み、後述するアルコキシポリアルキレングリコールモノ（メタ）アクリル酸エステルと（メタ）アクリル酸（塩）を含む単量体成分や、一般式（１）で示される不飽和ポリアルキレングリコールエーテル系単量体と、下記一般式（２）で示されるマレイン酸系単量体を含む単量体成分が好ましい。
本発明で用いる前記不飽和ポリアルキレングリコールとしては、特に限定されないが、アルコキシポリアルキレングリコール（メタ）アクリル酸エステルが好ましい。このアルコキシポリアルキレングリコール（メタ）アクリル酸エステルとは、たとえば、アルコキシアルキレングリコールとアクリル酸および／またはメタクリル酸とから得られたモノエステルであり、下記一般式（３）の反応によって得られるものである。
【００１６】
【化３】
2006052132.tif 000004
【００１７】
上記で、アルキレングリコールは、一般式ＲａＯ（ＲｂＯ）ｎＨで示される化合物である。
上記一般式ＲａＯ（ＲｂＯ）ｎＨにおいて、Ｒａは、炭素原子数１〜３０の炭化水素基を表す。Ｒａが炭素原子数３０を超える炭化水素基である場合には、一般式ＲａＯ（ＲｂＯ）ｎＨで示される化合物とアクリル酸および／またはメタクリル酸とから得られたモノエステルを、たとえば、（メタ）アクリル酸とのエステルと共重合して得られる共重合体の水溶性が低下し、用途性能、たとえば、セメント分散性能等が低下する。Ｒａの好ましい範囲は、その使用用途により異なり、たとえば、セメント分散剤の原料として用いる場合には、Ｒａは、炭素原子数１〜１８の直鎖または枝分かれ鎖のアルキル基、および、アリール基が好ましい。Ｒａとしては、たとえば、メチル基、エチル基、ｎ−プロピル基、イソプロピル基、ｎ−ブチル基、ｔｅｒｔ−ブチル基、ペンチル基、ヘキシル基、オクチル基、ノニル基、２−エチルヘキシル基、デシル基、ドデシル基、ウンデシル基、トリデシル基、テトラデシル基、ペンタデシル基、ヘキサデシル基、ヘプタデシル基、オクタデシル基、ノナデシル基、エイコシル基、ヘンエイコシル基、ドコシル基等のアルキル基；フェニル基等のアリール基；ベンジル基、ノニルフェニル基等のアルキルフェニル基；シクロヘキシル基等のシクロアルキル基；アルケニル基；アルキニル基等が挙げられる。これらのうちでも、セメント分散剤の原料として用いる場合には、メチル基、エチル基、プロピル基、ブチル基、フェニル基が好ましい。
【００１８】
また、ＲｂＯは、炭素原子数２〜１８、好ましくは炭素原子数２〜８のオキシアルキレン基である。ＲｂＯが炭素原子数１８を超えるオキシアルキレン基である場合には、一般式ＲａＯ（ＲｂＯ）ｎＨの化合物とアクリル酸および／またはメタクリル酸とから得られたモノエステルを、たとえば、（メタ）アクリル酸とのエステルと共重合して得られる共重合体の水溶性が低下し、用途性能、たとえば、セメント分散性能等が低下する。ＲｂＯとしては、たとえば、オキシエチレン基、オキシプロピレン基、オキシブチレン基、オキシスチレン基等が挙げられる。これらのうちでも、オキシエチレン基、オキシプロピレン基、オキシブチレン基が好ましい。ＲｂＯの繰り返し単位は、同一であっても、異なっていてもよい。ＲｂＯの繰り返し単位が異なる場合、すなわち、２種以上の異なる繰り返し単位を有する場合には、各ＲｂＯの繰り返し単位はブロック状またはランダム状に付加していてもよい。
【００１９】
上記一般式でｎは、１〜３００の数であり、ＲｂＯ（オキシアルキレン基）の繰り返し単位の平均付加モル数を表す。ｎが３００を超える場合には、一般式ＲａＯ（ＲｂＯ）ｎＨの化合物とアクリル酸および／またはメタクリル酸とから得られたモノエステルの重合性が低下する。この平均付加モル数ｎも、エステル化反応により得られるモノエステルの使用目的に応じて、その最適範囲は異なるものであり、たとえば、セメント分散剤の原料として用いる場合には、平均付加モル数ｎは、５〜２００の数が好ましく、より好ましくは８〜１５０である。また、増粘剤等として用いる場合には、平均付加モル数ｎは、１０〜２５０の数が好ましく、より好ましくは５０〜２００である。
【００２０】
一般式ＲａＯ（ＲｂＯ）ｎＨの化合物として、１種のものを単独で使用してもよく、また、２種以上の混合物の形態で使用してもよい。２種以上の混合物の形態としては、特に限定されるものではなく、Ｒａ、ＲｂＯおよびｎのうちの少なくとも１つが異なる混合物であればよい。混合物の形態としては、好ましくは、（i）Ｒａがメチル基とブチル基の２種で構成されている場合、（ii）ＲｂＯがオキシエチレン基とオキシプロピレン基の２種で構成されている場合、（iii）ｎが１〜１０のものと、１１〜１００のものの２種で構成されている場合、および（i）〜（iii）を適宜組み合わせたもの等が挙げられる。
上記のアルコキシポリアルキレングリコール（メタ）アクリル酸エステルの具体例としては、ヒドロキシエチル（メタ）アクリレート、ヒドロキシプロピル（メタ）アクリレート、ポリエチレングリコールモノ（メタ）アクリレート、ポリプロピレングリコールモノ（メタ）アクリレート、ポリブチレングリコールモノ（メタ）アクリレート、ポリエチレングリコールポリプロピレングリコールモノ（メタ）アクリレート、ポリエチレングリコールポリブチレングリコールモノ（メタ）アクリレート、ポリプロピレングリコールポリブチレングリコールモノ（メタ）アクリレート、ポリエチレングリコールポリプロピレングリコールポリブチレングリコールモノ（メタ）アクリレート、エトキシポリエチレングリコールモノ（メタ）アクリレート、エトキシポリプロピレングリコールモノ（メタ）アクリレート、エトキシポリブチレングリコールモノ（メタ）アクリレート、エトキシポリエチレングリコールポリプロピレングリコールモノ（メタ）アクリレート、エトキシポリエチレングリコールポリブチレングリコールモノ（メタ）アクリレート、エトキシポリプロピレングリコールポリブチレングリコールモノ（メタ）アクリレート、エトキシポリエチレングリコールポリプロピレングリコールポリブチレングリコールモノ（メタ）アクリレート等が挙げられ、これらの１種または２種以上を用いることができる。
【００２１】
本発明で用いる前記不飽和カルボン酸としては、下記一般式（４）で示されるものであり、好ましくは（メタ）アクリル酸およびその塩である。
【００２２】
【化４】
2006052132.tif 000005
【００２３】
（ここで、Ｒｃは水素またはメチル基を表す。）
前記単量体成分は、ポリアルキレングリコールの（メタ）アクリル酸エステル（単量体Ａ）および不飽和カルボン酸（単量体Ｂ）のみからなっていてもよく、あるいは、これらと必要に応じて配合される他の共重合可能な単量体（以下、「他の単量体」と言う。）とを含んでいてもよい。他の単量体としては、炭素数１〜２０個の脂肪族アルコールと（メタ）アクリル酸とのエステル；マレイン酸、フマル酸、シトラコン酸などの不飽和ジカルボン酸（不飽和ジカルボン酸の無水物を用いてもよい。）ならびにそれらの一価金属塩、二価金属塩、アンモニウム塩および有機アミン塩；マレイン酸、フマル酸、シトラコン酸などの不飽和ジカルボン酸と炭素数１〜２０個の脂肪族アルコールまたは炭素数２〜４のグリコールもしくはこれらのグリコールの付加モル数２〜３００の（アルコキシ）ポリアルキレングリコールとのモノエステルあるいはジエステル；（メタ）アクリルアミド、（メタ）アクリルアルキルアミドなどの不飽和アミド類；酢酸ビニル、プロピオン酸ビニルなどのビニルエステル類；スチレンなどの芳香族ビニル類；（メタ）アリルスルホン酸、スルホエチル（メタ）アクリレート、２−メチルプロパンスルホン酸（メタ）アクリルアミド、スチレンスルホン酸などの不飽和スルホン酸類ならびにそれらの一価金属塩、二価金属塩、アンモニウム塩および有機アミン塩などを挙げることができ、これらの１種または２種以上を用いることができる。ここで、有機アミン塩とは、モノエタノ−ルアミン、ジエタノ−ルアミン、トリエタノ−ルアミン、トリエチルアミン、エチレンジアミンである。
【００２４】
単量体成分の配合は、共重合体塩の用途に応じて適宜設定される。共重合体塩がセメント混和剤として使用される場合には、単量体成分は、たとえば、ポリアルキレングリコールの（メタ）アクリル酸エステルを５〜９８重量％、不飽和カルボン酸を９５〜２重量％、および他の単量体を０〜５０重量％（ただし、これら３者の合計は１００重量％である。）含むのが好ましく、ポリアルキレングリコールの（メタ）アクリル酸エステルを２５〜９６重量％、不飽和カルボン酸を７５〜４重量％、および他の単量体を０〜３０重量％（ただし、これら３者の合計は１００重量％である。）含むのがより好ましい。さらに好ましくは、ポリアルキレングリコールの（メタ）アクリル酸エステルを４０〜９４重量％、不飽和カルボン酸を６０〜６重量％、および他の単量体を０〜２０重量％（ただし、これら３者の合計は１００重量％である。）含むのがより好ましい。共重合体塩が増粘剤として使用される場合には、単量体成分は、たとえば、ポリアルキレングリコールの（メタ）アクリル酸エステルを２〜９５重量％、不飽和カルボン酸を５〜９８重量％、および他の単量体を０〜６０重量％（ただし、これら３者の合計は１００重量％である。）含むのが好ましい。
【００２５】
本発明の重合で用いる単量体は、また、不飽和ポリアルキレングリコールとしての上記一般式（１）で示される不飽和ポリアルキレングリコールエーテル系単量体と、不飽和カルボン酸としての上記一般式（２）で示されるマレイン酸系単量体を単量体成分として含むことも、好ましい態様である。
上記一般式（１）で示される不飽和ポリアルキレングリコールエーテル系単量体の具体例としては、アリルアルコール、メタリルアルコール、３−メチル−３−ブテン−１−オール、３−メチル−２−ブテン−１−オール、２−メチル−３−ブテン−２−オール等の不飽和アルコールにアルキレンオキシドを１〜３００モル付加した化合物を挙げることができ、これらの１種又は２種以上を用いることができる。
【００２６】
高い減水性能を得る為には、不飽和ポリアルキレングリコールエーテル系単量体が含有するポリアルキレングリコール鎖による立体反発と親水性でセメント粒子を分散させることが重要である。その為には、ポリアルキレングリコール鎖にはオキシエチレン基が多く導入されることが好ましい。また、オキシアルキレン基の平均付加モル数が１〜３００のポリアルキレングリコール鎖を用いることが最も好ましいが、重合性と親水性の面からは、ポリアルキレングリコール鎖が、２〜３００であると好ましく、５〜２００であるとさらに好ましく、８〜１５０であると最も好ましい。
上記一般式（２）で示されるマレイン酸系単量体の具体例としては、マレイン酸、無水マレイン酸、マレイン酸と炭素数１〜２２のアルコールとのハーフエステル、マレイン酸と炭素数１〜２２のアミンとのハーフアミド、マレイン酸と炭素数１〜２２のアミノアルコールとのハーフアミドもしくはハーフエステル、これらのアルコールに炭素数２〜４のオキシアルキレンを１〜３００モル付加させた化合物（Ｃ）とマレイン酸とのハーフエステル、該化合物（Ｃ）の片末端の水酸基をアミノ化した化合物とマレイン酸とのハーフアミド、マレイン酸と炭素数２〜４のグリコールもしくはこれらのグリコールの付加モル数２〜１００のポリアルキレングリコールとのハーフエステル、マレアミン酸と炭素数２〜４のグリコールもしくはこれらのグリコールの付加モル数２〜１００のポリアルキレングリコールとのハーフアミド、並びにそれらの一価金属塩、二価金属塩、アンモニウム塩及び有機アミン塩、等を挙げることができ、これらの１種又は２種以上を用いることができる。
【００２７】
前記単量体成分は、また、一般式（１）で示される不飽和ポリアルキレングリコールエーテル系単量体および一般式（２）で示されるマレイン酸系単量体のみからなっていてもよく、必要に応じて、これらと共重合可能な他の単量体を含んでいてもよい。このような共重合可能な他の単量体の例としては、フマル酸、イタコン酸、シトラコン酸などの不飽和ジカルボン酸類並びにこれらの一価金属塩、二価金属塩、アンモニウム塩、有機アミン塩およびこれらの酸と炭素数１〜２０のアルキルアルコールおよび炭素数２〜４のグリコールもしくはこれらのグリコールの付加モル数２〜１００のポリアルキレングリコールとのモノエステル類、ジエステル類、また、これらの酸と炭素数１〜２０のアルキルアミンおよび炭素数２〜４のグリコールの片末端アミノ化物、もしくはこれらのグリコールの付加モル数２〜１００のポリアルキレングリコールの片末端アミノ化物とのモノアミド、ジアミド類；マレイン酸と炭素数１〜２０のアルキルアルコールおよび炭素数２〜４のグリコールもしくはこれらのグリコールの付加モル数２〜１００のポリアルキレングリコールとのジエステル類、また、これらの酸と炭素数１〜２０のアルキルアミンおよび炭素数２〜４のグリコールの片末端アミノ化物、もしくはこれらのグリコールの付加モル数２〜１００のポリアルキレングリコールの片末端アミノ化物とのジアミド類；（メタ）アクリル酸等の不飽和カルボン酸類ならびにこれらの一価金属塩、二価金属塩、アンモニウム塩、有機アミン塩およびこれらの酸と炭素数１〜２０のアルキルアルコールおよび炭素数２〜４のグリコールもしくはこれらのグリコールの付加モル数２〜１００のポリアルキレングリコールとのエステル類、また、炭素数２〜４のグリコールの片末端アミノ化物、もしくはこれらのグリコールの付加モル数２〜１００のポリアルキレングリコールの片末端アミノ化物とのアミド類；スルホエチル（メタ）アクリレート、２−メチルプロパンスルホン酸（メタ）アクリルアミド、スチレンスルホン酸等の不飽和スルホン酸類、並びにこれらの一価金属塩、二価金属塩、アンモニウム塩及び有機アミン塩；（メタ）アクリルアミド、（メタ）アクリルアルキルアミド等の不飽和アミド類；ジメチルアミノエチル（メタ）アクリレート等の不飽和アミノ化合物類；酢酸ビニル、プロピオン酸ビニル等のビニルエステル類；スチレン等の芳香族ビニル類；メチルポリエチレングリコール−モノビニルエーテル等のビニルエーテル類；ポリジメチルシロキサンプロピルアミノマレインアミド酸、ポリジメチルシロキサンプロピレンアミノマレインアミド酸、ポリジメチルシロキサン−ビス−（プロピルアミノマレインアミド酸）、ポリジメチルシロキサン−ビス−（プロピレンアミノマレインアミド酸）、ポリジメチルシロキサン−（１−プロピル−３−アクリレート）、ポリジメチルシロキサン−（１−プロピル−３−メタアクリレート）、ポリジメチルシロキサン−ビス−（１−プロピル−３−アクリレート）、ポリジメチルシロキサン−ビス−（１−プロピル−３−メタアクリレート）等を挙げることができ、これらの１種又は２種以上を用いることができる。
【００２８】
本発明の共重合はラジカル重合であり、溶液重合、乳化重合などの公知の方法で行なうことができ、また、回分式でも連続式でも行うことができる。
共重合用の溶媒として水を用いる場合は、ラジカル重合開始剤として、水溶性の重合開始剤、たとえば、過硫酸アンモニウム、過硫酸ナトリウム、過硫酸カリウム等の過硫酸塩；過酸化水素；２, ２’−アゾビス−２−メチルプロピオンアミジン塩酸塩、２, ２’−アゾビス−Ｎ−（２−ヒドロキシエチル）−２−メチルプロピオンアミジン塩酸塩、２, ２’−アゾビス−２−メチル−Ｎ−フェニルプロピオンアミジン塩酸塩、２, ２’−アゾビス−Ｎ−（４−クロロフェニル）−２−メチルプロピオンアミジン塩酸塩、２, ２’−アゾビス−Ｎ−（４−ヒドロキシフェニル）−２−メチルプロピオンアミジン塩酸塩、２, ２’−アゾビス−２−メチル−Ｎ−フェニルメチルプロピオンアミジン塩酸塩、２, ２’−アゾビス−２−メチル−Ｎ−２−プロペニルプロピオンアミジン塩酸塩、２, ２’−アゾビス−２−メチル−Ｎ−［（１，１−ビスヒドロキシメチル）−２−ヒドロキシエチル］プロピオンアミジン、２, ２’−アゾビス−２−メチル−Ｎ−［（１，１−ビスヒドロキシメチル）エチル］プロピオンアミジン、２, ２’−アゾビス−２−メチル−Ｎ−（２−ヒドロキシエチル）プロピオンアミジン、２, ２’−アゾビス−２−メチルプロピオンアミジン２水和物等のアゾアミジン化合物、２, ２’−アゾビス−２−（２−イミダゾリン−２−イル）プロパン塩酸塩、２, ２’−アゾビス−２−（５−メチル−２−イミダゾリン−２−イル）プロパン塩酸塩、２, ２’−アゾビス−２−［１−（２−ヒドロキシエチル）−２−イミダゾリン−２−イル）プロパン塩酸塩、２, ２’−アゾビス−２−（２−イミダゾリン−２−イル）プロパン、２, ２’−アゾビス−２−（３，４，５，６−テトラヒドロピリミジン−２−イル）プロパン塩酸塩、２, ２’−アゾビス−２−（５−ヒドロキシ−３，４，５，６−テトラヒドロピリミジン−２−イル）プロパン塩酸塩、２, ２’−アゾビス−２−（４，５，６，７−テトラヒドロ−１Ｈ−１，３−ジアゼピン−２−イル）プロパン塩酸塩等の環状アゾアミジン化合物、２−カルバモイルアゾイソブチロニトリル等のアゾニトリル化合物等の水溶性アゾ系開始剤等が使用され、この際、亜硫酸水素ナトリウム等のアルカリ金属亜硫酸塩、メタ二亜硫酸塩、次亜燐酸ナトリウム、モール塩等のＦｅ（ＩＩ）塩、ヒドロキシメタンスルフィン酸ナトリウム二水和物、アスコルビン酸、ヒドロキシルアミン塩酸塩、チオ尿素等の促進剤を併用することもできる。
【００２９】
ここで、「水溶性」とは、２５℃においてトルエンに対する溶解度よりも水に対する溶解度の方が大きいことを意味し、具体的には、たとえば、２５℃における水に対する溶解度が、通常０．５ｇ以上、好ましくは１ｇ以上、さらに好ましくは２ｇ以上、特に好ましくは３ｇ以上であるものを指す。
また、低級アルコール、ケトン化合物芳香族あるいは脂肪族炭化水素、エステル化合物または環状エーテル化合物を溶媒とする溶液重合には、ベンゾイルパーオキシド、ラウロイルパーオキシド、ナトリウムパーオキシド等のパーオキシド；ｔ−ブチルハイドロパーオキシド、クメンハイドロパーオキシド等のハイドロパーオキシド；アゾビスイソブチロニトリル等のアゾ化合物等がラジカル重合開始剤として用いられる。この際、アミン化合物等の促進剤を併用することもできる。
【００３０】
更に、水−低級アルコール混合溶媒を用いる場合には、上記の種々のラジカル重合開始剤或いはラジカル重合開始剤と促進剤の組み合わせの中から適宜選択して用いることができる。
共重合を行う温度は特に限定されないが、たとえば３０〜１００℃、好ましくは４０〜８０℃、さらに  好ましくは５０〜７０℃の温度である。共重合をこのような温度範囲で行う場合に、再現性よく、着色の少ない重合体が製造できるので有効である。
以上の各種の重合において、必要に応じて、メルカプトエタノール、チオグリセロール、チオグリコール酸、２−メルカプトプロピオン酸、３−メルカプトプロピオン酸、チオリンゴ酸、チオグリコール酸オクチル、３−メルカプトプロピオン酸オクチル、２−メルカプトエタンスルホン酸などの連鎖移動剤の１種又は２種以上を用いることができる。
【００３１】
本発明の製造方法により得られる重合体の重量平均分子量は、たとえば下記測定条件のゲルパーミエーションクロマトグラフィー（以下「ＧＰＣ」と呼ぶ）によるポリエチレングリコール換算で、好ましくは５，０００〜１０，０００，０００、さらに好ましくは８，０００〜５００，０００、よりさらに好ましくは１０，０００〜１００，０００、最も好ましくは１０，０００〜８０，０００の範囲であり、製造ロットによる重量平均分子量の変動が±１０％程度と非常に少なくものとなっている。重量平均分子量の測定条件は、以下のとおり。
＜重量平均分子量測定条件＞
機種  ：Waters LCM1 
検出器：Waters 410
溶離液：種類  アセトニトリル／水＝４０／６０Vol%  pH６．０
流量  ０．６ml／min 
カラム：種類  東ソー（株）製
TSK-GEL G4000SWXL+G4000SWXL+G4000SWXL+GUARD COLUMN
各  ７．８×３００mm、６．０×４０mm
検量線：ポリエチレングリコール基準
本発明では、溶存酸素濃度は、堀場製作所製の溶存酸素濃度測定装置「ＨＯＲＩＢＡ  ハンディ溶存酸素メーターＯＭ−１４」、セントラル科学「ＵＣ−２」を用いて測定した。
【００３２】
本発明の製造方法により得られる重合体は、たとえば、セメント分散剤、増粘剤等の有効成分として用いられるが、特にセメント分散剤として好適に用いられる。
この重合体は、単独または混合物の形態や、水溶液の形態でそのままセメント分散剤として使用することができる。また、この重合体を他の公知のセメント混和剤と組み合わせて使用してもよく、このような公知のセメント混和剤としては、たとえば、従来のセメント分散剤、空気連行剤、セメント湿潤剤、膨張剤、防水剤、遅延剤、急結剤、水溶性高分子物質、増粘剤、凝集剤、乾燥収縮低減剤、強度増進剤、硬化促進剤、および消泡剤等を挙げることができる。
【００３３】
本発明で得られる重合体を必須とするセメント分散剤は、ポルトランドセメント、アルミナセメント、ビーライト高含有セメントや各種混合セメント等の水硬セメント、または、石膏等のセメント以外の水硬材料等に用いることができる。
上記セメント分散剤は、たとえば、水硬セメントを用いるモルタルやコンクリートに使用する場合には、セメント重量の０．０１〜１．０％、好ましくは、０．０２〜０．５％程度の比率の量を添加すれば良い。この添加によってスランプ保持性能の向上、単位水量の低減、コンクリート強度の増大、およびモルタルまたはコンクリートの耐久性の向上等の各種の好ましい諸効果がもたらされる。セメント分散剤の添加量が０．０１％未満では性能的に不十分であり、逆に、１．０％を超えた量を使用しても、その効果は実質上、頭打ちとなり、経済性の面から不利である。
【００３４】
上記セメント分散剤を用いてなるセメント組成物は、少なくともセメント、水および上記セメント分散剤を含有する組成物である。セメント分散剤の配合割合は、セメント固形分１００重量部に対して、０．０１〜１．０重量部、好ましくは０．０２〜０．５重量部である。セメント分散剤が上記範囲を満たすように配合されて調製されたセメント組成物では、たとえば、スランプ保持時間がはるかに向上する他、単位水量の低減、コンクリート強度の増大、およびモルタルまたはコンクリートの耐久性の向上等の各種好ましい諸効果がもたらされる。なお、セメント組成物に配合し得るセメントとしては、特に制限はなく、たとえば、ポルトランドセメント、アルミナセメント、ビーライト高含有セメントや各種混合セメント等の水硬セメントが挙げられる。また、セメント組成物に配合し得る細骨材および粗骨材においても、特に制限されるものではなく、現在使用されている数多くの種類の細骨材および粗骨材から適宜選択して使用することができる。また、セメント組成物中への細骨材および粗骨材の配合量等に関して特に制限されるものではなく、使用する材料等に応じて、適宜決定される。
【００３５】
【実施例】
【００３６】
以下に、本発明の実施例と、本発明の範囲を外れた比較例とを示すが、本発明は下記実施例に限定されない。以下では、特に断らない限り、「部」および「％」は、それぞれ、「重量部」および「重量％」を表す。
まず、ラジカル共重合用の溶媒の調製例を説明する。
（調製例１）
密閉容器として１Ｌのオートクレーブを使用した。この容器に２５℃の水（溶存酸素濃度８．７ｐｐｍ）５００ｇを入れて密閉し、密閉容器内の水を１５０ｒｐｍで攪拌しながら４．０ｋｇｆ／ｃｍ２まで窒素ガスを約５分間で充填した。充填後すぐに圧力を下げ、約５分間で容器内を常圧に戻した。以上の操作を３回繰り返した後、窒素気流下で容器内の水の溶存酸素濃度を測定したところ、０．４ｐｐｍになっていた。以上の操作の間、容器を外部から加熱も冷却もしなかった。
【００３７】
（調製例２）
密閉容器として１Ｌのオートクレーブを使用した。この容器に２５℃の水（溶存酸素濃度８．７ｐｐｍ）４００ｇを入れて密閉し、密閉容器内の水を１５０ｒｐｍで攪拌しながら２．０ｋｇｆ／ｃｍ２まで窒素ガスを約１分間で充填した。充填後７分間保持した後に圧力を下げ、約２分間で容器内を常圧に戻した。以上の操作を３回繰り返した後、窒素気流下で容器内の水の溶存酸素濃度を測定したところ、０．８ｐｐｍになっていた。以上の操作の間、容器を外部から加熱も冷却もしなかった。
（調製例３）
２Ｌの反応容器に２５℃の水（溶存酸素濃度８．１ｐｐｍ）１０００ｍＬを入れ、この水を４ｍＬ／ｍｉｎの窒素気流下で１５０ｒｐｍで攪拌しながら溶存酸素濃度を測定した。５時間後、溶存酸素濃度は６．０ｐｐｍであった。
【００３８】
（調製例４）
２Ｌの反応容器に２３℃の水（溶存酸素濃度８．４ｐｐｍ）８００ｍＬを入れ、この水を２０ｍＬ／ｍｉｎの窒素気流下で１５０ｒｐｍで攪拌しながら溶存酸素濃度を測定した。３時間後、溶存酸素濃度は４．５ｐｐｍであった。
以上のことから、調製例３、４の方法（上記(2) の方法）よりも調製例１、２の方法（上記(1) の方法）の方が効率良く、短時間で溶存酸素濃度を低下させることができるのがわかった。
（実施例１）
温度計、攪拌機、滴下ロート、窒素導入管および還流冷却器を備えた反応容器に調製例１で得られた溶存酸素濃度０．４ｐｐｍの水１０５部を仕込み、窒素雰囲気下で５０℃まで加熱した後、メトキシポリエチレングリコールモノメタクリル酸エステル（エチレングリコールの平均付加モル数ｎ＝１０）５３．８部、メタクリル酸１６．２部、および調製例１で得られた溶存酸素濃度０．４ｐｐｍの水１０５部からなる単量体混合物水溶液を４時間かけて滴下するとともに、１０％過硫酸アンモニウム水溶液３５部および５％亜硫酸水素ナトリウム水溶液３５部をそれぞれ５時間かけて滴下した。滴下終了後、さらに１時間引き続いて反応温度を５０℃に維持し、ラジカル共重合を完結させた。得られたポリマー水溶液（１）中の重合体の重量平均分子量は３０，６００であった。この重合方法で合計６バッチ繰り返した時の重量平均分子量を表１に示す。
【００３９】
（比較例１）
温度計、攪拌機、滴下ロート、窒素導入管および還流冷却器を備えた反応容器に水（溶存酸素濃度８．２ｐｐｍ）１０５部を仕込み、窒素雰囲気下で５０℃まで加熱した後、メトキシポリエチレングリコールモノメタクリル酸エステル（エチレングリコールの平均付加モル数ｎ＝１０）５３．８部、メタクリル酸１６．２部、および水（溶存酸素濃度８．２ｐｐｍ）１０５部からなる単量体混合物水溶液を４時間かけて滴下するとともに、１０％過硫酸アンモニウム水溶液３５部および５％亜硫酸水素ナトリウム水溶液３５部をそれぞれ５時間かけて滴下した。滴下終了後、さらに１時間引き続いて反応温度を５０℃に維持し、ラジカル共重合を完結させた。得られた比較ポリマー水溶液（１）中の比較重合体の重量平均分子量は２６，０００であった。この重合方法で合計３バッチ繰り返した時の重量平均分子量を表１に示す。
【００４０】
【表１】
2006052132.tif 000006
【００４１】
実施例１と比較例１とを比べることにより、液相部分の溶存酸素濃度を充分に低くすることで、得られる重合体の重量平均分子量が安定し、重合体が再現性良く得られることがわかった。
（実施例２）
この実施例では、ラジカル共重合を行う反応容器内で溶存酸素濃度を低下させる操作を行った。
温度計、攪拌機、滴下ロート、窒素導入管および還流冷却器を備えた耐圧性反応容器に水（溶存酸素濃度８．８ｐｐｍ）１３５０部を仕込んで密閉した後、この水を１５０ｒｐｍで攪拌しながら２．０ｋｇｆ／ｃｍ２まで窒素ガスを約５分間で充填した。充填後すぐに圧力を下げ、約５分間で容器内を常圧に戻した。常圧に戻った時点で、ただちに窒素ガスを流し、反応容器に空気が入らないようにした。以上の操作を３回繰り返した後、窒素気流下で容器内の水の溶存酸素濃度を測定したところ、０．９ｐｐｍになっていた。以上の操作の間、容器を外部から加熱も冷却もしなかった。
【００４２】
次に、反応容器内を窒素雰囲気下で５０℃まで加熱した後、メトキシポリエチレングリコールモノメタクリル酸エステル（エチレングリコールの平均付加モル数ｎ＝１０）６９１部、メタクリル酸２０９部からなる単量体混合物水溶液を４時間かけて滴下するとともに、１０％過硫酸アンモニウム水溶液４５０部および５％亜硫酸水素ナトリウム水溶液４５０部をそれぞれ５時間かけて滴下した。滴下終了後、さらに１時間引き続いて反応温度を５０℃に維持し、ラジカル共重合を完結させた。得られたポリマー水溶液（２）中の重合体の重量平均分子量は３０，０００であった。
（実施例３）
この実施例でも、ラジカル共重合を行う反応容器内で溶存酸素濃度を低下させる操作を行った。
【００４３】
温度計、攪拌機、滴下ロート、窒素導入管および還流冷却器を備えた耐圧性反応容器にイオン交換水（溶存酸素濃度８．８ｐｐｍ）１７０ｇ、３−メチル−３−ブテン−１−オールにエチレンオキサイドを５０モル付加した不飽和アルコール（以下、「ＩＰＮ−５０」と称する）４００ｇ、マレイン酸４７ｇを仕込んで密閉した後、これらの混合物を１５０ｒｐｍで攪拌しながら２．０ｋｇｆ／ｃｍ２まで窒素ガスを約５分間で充填した。充填後すぐに圧力を下げ、約５分間で容器内を常圧に戻した。常圧に戻った時点で、ただちに窒素ガスを流し、反応容器に空気が入らないようにした。以上の操作を３回繰り返した後、窒素気流下で容器内の水溶液の溶存酸素濃度を測定したところ、０．８ｐｐｍになっていた。以上の操作の間、容器を外部から加熱も冷却もしなかった。
【００４４】
次に、反応容器内を窒素雰囲気下で６０℃まで昇温した後、ＮＣ−３２ｗ（日宝化学社製の２，２’−アゾビス−２−メチルプロピオンアミジン塩酸塩９０％品）の水溶液（溶存酸素濃度０．８ｐｐｍ）８ｇを加えて５時間攪拌した後、もう一度ＮＣ−３２ｗの水溶液（溶存酸素濃度０．８ｐｐｍ）８ｇを加えて更に５時間攪拌し、更に８０℃で１時間攪拌してラジカル共重合を完結させた。得られたポリマー水溶液（３）中の重合体の重量平均分子量は２８，０００であった。この重合体はセメント添加剤として好適なものであった。さらに得られた重合体は無色透明であった。